(57)【要約】【課題】絶縁層にガラスを使用する場合においてたわみ強度が優れた積層電子部品を提供する。【解決手段】複数の内部電極層および誘電体層が交互に積層された素子本体を備える積層電子部品である。素子本体の少なくとも一つの側面に絶縁層が備えられている。絶縁層はガラス成分およびセラミック成分を含む。内部電極層が金属Ｍを含む場合において、セラミック成分が金属Ｍの酸化物を含む。【選択図】図２
2018098386.tif 000002
【特許請求の範囲】
【請求項１】
複数の内部電極層および誘電体層が交互に積層された素子本体を備える積層電子部品であって、
前記素子本体の少なくとも一つの側面に絶縁層が備えられており、
前記絶縁層はガラス成分およびセラミック成分を含み、
前記内部電極層が金属Ｍを含む場合において、前記セラミック成分が前記金属Ｍの酸化物を含むことを特徴とする積層電子部品。
【請求項２】
前記金属Ｍの酸化物がＮｉＯ，Ａｇ２ＯまたはＣｕＯである請求項１に記載の積層電子部品。
【請求項３】
前記絶縁層全体を１００ｗｔ％として、前記絶縁層における前記金属Ｍの酸化物の含有量が０．１〜２０ｗｔ％である請求項１または２に記載の積層電子部品。
【請求項４】
前記絶縁層が備えられている側面近傍に存在する前記内部電極層の端部のうち５％以上の端部が、前記絶縁層が備えられている側面近傍に存在する前記誘電体層の端部から１μｍ以上凹んでいる請求項１〜３のいずれかに記載の積層電子部品。
【請求項５】
前記ガラス成分全体を１００ｗｔ％として、前記ガラス成分におけるＳｉＯ２の含有量が３５〜７５ｗｔ％である請求項１〜４のいずれかに記載の積層電子部品。
【請求項６】
前記ガラス成分全体を１００ｗｔ％として、前記ガラス成分におけるアルカリ金属成分の含有量が１０〜３５ｗｔ％である請求項１〜５のいずれかに記載の積層電子部品。
【発明の詳細な説明】
【技術分野】
【０００１】
本発明は、積層電子部品に関する。
【背景技術】
【０００２】
近年、携帯電話などのデジタル電子機器に使用される電子回路の高密度化に伴う電子部品の小型化に対する要求は高く、当該回路を構成する積層電子部品の小型化、大容量化が急速に進んでいる。
【０００３】
例えば、積層セラミックコンデンサなどの積層電子部品においては、セラミック焼結体内に複数の内部電極が配置されている。
【０００４】
特許文献１では、電極材料の使用効率を高めたり、静電容量の増大や精度などを高めたりするために、サイドギャップをなくした構造の積層セラミックコンデンサが提案されている。
【０００５】
特許文献２では、耐電圧を高め得る構造が提案されている。すなわち、内部電極が一対の側面に露出しているセラミック焼結体を得た後に、内部電極側端縁近傍部分を除去する。次に、除去された部分に絶縁性材料を注入して絶縁層を形成することにより、耐電圧の向上が図られている。
【０００６】
特許文献３では、セラミック焼結体のセラミック成分が所定の重量比のガラス成分を含むことでセラミック焼結体の外表面にガラスを析出させ、これによりガラスを主成分とする絶縁層で被覆されたセラミック焼結体を得るセラミック焼結体の製造方法が提案されている。
【０００７】
しかし、絶縁層にガラスを使用する場合には、チップに非常に強いたわみを掛けるとクラックが見られるといった問題があった。
【先行技術文献】
【特許文献】
【０００８】
【特許文献１】特公平２−３０５７０号公報
【特許文献２】特開平３−８２００６号公報
【特許文献３】特開平１１−３４００８９号公報
【発明の概要】
【発明が解決しようとする課題】
【０００９】
本発明は、上記の実状に鑑みてなされたものであり、絶縁層にガラスを使用する場合においてたわみ強度が優れた積層電子部品を提供することを目的とする。
【課題を解決するための手段】
【００１０】
上記目的を達成するため、本発明の積層電子部品は、以下の通りである。
【００１１】
［１］複数の内部電極層および誘電体層が交互に積層された素子本体を備える積層電子部品であって、
前記素子本体の少なくとも一つの側面に絶縁層が備えられており、
前記絶縁層はガラス成分およびセラミック成分を含み、
前記内部電極層が金属Ｍを含む場合において、前記セラミック成分が前記金属Ｍの酸化物を含むことを特徴とする積層電子部品。
【００１２】
本発明によれば、たわみ強度が優れた積層電子部品を提供できる。
【００１３】
上記［１］の具体的態様として、下記の態様が例示される。
【００１４】
［２］前記金属Ｍの酸化物がＮｉＯ，Ａｇ２ＯまたはＣｕＯである［１］に記載の積層電子部品。
【００１５】
［３］前記絶縁層全体を１００ｗｔ％として、前記絶縁層における前記金属Ｍの酸化物の含有量が０．１〜２０ｗｔ％である［１］または［２］に記載の積層電子部品。
【００１６】
［４］  前記絶縁層が備えられている側面近傍に存在する前記内部電極層の端部のうち５％以上の端部が、前記絶縁層が備えられている側面近傍に存在する前記誘電体層の端部から１μｍ以上凹んでいる［１］〜［３］のいずれかに記載の積層電子部品。
【００１７】
［５］前記ガラス成分全体を１００ｗｔ％として、前記ガラス成分におけるＳｉＯ２の含有量が３５〜７５ｗｔ％である前記［１］〜［４］のいずれかに記載の積層電子部品。
【００１８】
［６］前記ガラス成分全体を１００ｗｔ％として、前記ガラス成分におけるアルカリ金属成分の含有量が１０〜３５ｗｔ％である前記［１］〜［５］のいずれかに記載の積層電子部品。
【図面の簡単な説明】
【００１９】
【図１】図１は、本発明の実施形態に係る積層セラミックコンデンサの概略断面図である。
【図２】図２は、図１に示すII‐II線に沿う断面図である。
【図３】図３は、図２の要部拡大図である。
【図４】図４は、本実施例のたわみ試験の方法を説明する模式図である。
【発明を実施するための形態】
【００２０】
本実施形態に基づき、図面を参照しつつ詳細に説明するが、本発明は以下に説明する実施形態のみに限定されない。
【００２１】
また、以下に記載した構成要素には、当業者が容易に想定できるもの、実質的に同一のものが含まれる。さらに、以下に記載した構成要素は適宜組み合わせることが可能である。
【００２２】
以下、本発明を、図面に示す実施形態に基づき説明する。
【００２３】
積層セラミックコンデンサの全体構成
本実施形態に係る積層電子部品の一実施形態として、積層セラミックコンデンサの全体構成について説明する。
【００２４】
図１に示すように、本実施形態に係る積層セラミックコンデンサ２は、セラミック焼結体４と、第１外部電極６と、第２外部電極８とを有する。また、図２に示すように、セラミック焼結体４は、素子本体３と絶縁層１６とを有する。
【００２５】
素子本体３は、Ｘ軸およびＹ軸を含む平面に実質的に平行な内側誘電体層１０と、内部電極層１２とを有し、内側誘電体層１０の間に、内部電極層１２がＺ軸の方向に沿って交互に積層してある。ここで、「実質的に平行」とは、ほとんどの部分が平行であるが、多少平行でない部分を有していてもよいことを意味し、内部電極層１２と内側誘電体層１０は、多少、凹凸があったり、傾いていたりしてもよいという趣旨である。
【００２６】
内側誘電体層１０と、内部電極層１２とが交互に積層される部分が内装領域１３である。
【００２７】
また、素子本体３は、その積層方向Ｚ（Ｚ軸）の両端面に、外装領域１１を有する。外装領域１１は、内装領域１３を構成する内側誘電体層１０よりも厚い外側誘電体層を複数積層して形成してある。
【００２８】
なお、以下では、「内側誘電体層１０」および「外側誘電体層」をまとめて、「誘電体層」と記載する場合がある。
【００２９】
内側誘電体層１０および外装領域１１を構成する誘電体層の材質は、同じでも異なっていても良く、特に限定されず、たとえば、ＡＢＯ３などの化学式で表されるペロブスカイト構造の誘電体材料を主成分として構成される。
【００３０】
前記ＡＢＯ３において、Ａは、特に制限はないが、たとえばＣａ、Ｂａ、Ｓｒからなる群から選択される少なくとも一種、Ｂは、特に制限はないが、たとえばＴｉ、Ｚｒからなる群から選択される少なくとも一種である。Ａ／Ｂのモル比は、特に限定されないが、例えば０．９８０〜１．０２０である。このほか、誘電体材料に含まれる副成分として、例えば希土類の酸化物、アルカリ土類金属酸化物、酸化マグネシウム、遷移金属の酸化物が挙げられる。前記した各酸化物を含む混合物が挙げられる。前記した各元素のうちいずれかを含む複合酸化物が挙げられる。さらに、ガラスとしてＳｉＯ２を含んだ焼結助剤等が挙げられる。希土類とは、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、ＹｂおよびＬｕから選択される少なくとも１種である。遷移金属としては、例えばＶ、Ｗ、ＭｎおよびＭｏが挙げられるがその他の遷移金属でもよい。
【００３１】
交互に積層される一方の内部電極層１２は、セラミック焼結体４のＹ軸方向第１端部の外側に形成してある第１外部電極６の内側に対して電気的に接続してある引出部１２Ａを有する。また、交互に積層される他方の内部電極層１２は、セラミック焼結体４のＹ軸方向第２端部の外側に形成してある第２外部電極８の内側に対して電気的に接続してある引出部１２Ｂを有する。
【００３２】
内装領域１３は、容量領域１４と引出領域１５Ａ，１５Ｂとを有する。容量領域１４は、積層方向に沿って内部電極層１２が内側誘電体層１０を挟んで積層する領域である。引出領域１５Ａは、外部電極６に接続する内部電極層１２の引出部１２Ａの間に位置する領域である。引出領域１５Ｂは、外部電極８に接続する内部電極層１２の引出部１２Ｂの間に位置する領域である。
【００３３】
内部電極層１２に含有される導電材は特に限定されず、Ｎｉ、Ｃｕ、Ａｇ、Ｐｄ、Ａｌ、Ｐｔなどの金属、またはそれらの合金を用いることができる。特にＮｉまたはＮｉ合金を用いることが好ましい。Ｎｉ合金を用いる場合には、Ｍｎ，Ｃｒ，ＣｏおよびＡｌから選択される１種以上の元素とＮｉとの合金が好ましく、合金中のＮｉ含有量は９５重量％以上であることが好ましい。なお、ＮｉまたはＮｉ合金中には、Ｐ等の各種微量成分が０．１重量％程度以下含まれていてもよい。
【００３４】
図２に示すように、セラミック焼結体４のＸ軸方向の両端面、すなわち、内部電極１２の端部が露出する側面には、素子本体３の内部電極層１２の端部を覆う絶縁層１６が備えられている。絶縁層１６が備えられる側面はＸ軸方向の一方の端面のみでもよい。また、絶縁層１６は、セラミック焼結体４のＺ軸方向（積層方向）の上部および／または下部にも形成してもよい。
【００３５】
絶縁層１６はガラス成分およびセラミック成分を含む。
【００３６】
絶縁層１６はガラス成分とともにセラミック成分を含むことにより、耐湿性の低下を防ぐことができる。耐湿性が向上する理由は、絶縁層１６がセラミック成分を含むことで、絶縁層１６内部にクラックが生じてもクラックが素子本体３に達するのを防ぐことができるためであると本発明者らは考えている。また、セラミック成分は、例えばセラミックフィラーの形で含まれる。
【００３７】
絶縁層１６を構成するセラミック成分の含有量には特に制限はない。
【００３８】
絶縁層１６を構成するセラミック成分は、内部電極層１２に含有される導電材に用いられる金属の酸化物を含む。言い換えれば、内部電極層１２に金属Ｍが含まれる場合には、セラミック成分はＭの酸化物を含む。Ｍの酸化物はＭを含む複合酸化物であってもよい。
【００３９】
内部電極層１２に含有される導電材と絶縁層１６を構成する金属の酸化物とで同種の金属元素Ｍを含むことにより、たわみ強度を著しく向上させることができる。
【００４０】
たわみ強度が著しく向上するメカニズムは不明であるが、以下に示すメカニズムであると推察される。まず、絶縁層１６を形成する前の段階で、絶縁層１６を形成する面において露出している内部電極層１２の表面が外気に含まれる酸素により部分的に酸化している。そして、内部電極層１２の表面に形成された導電材の酸化物と絶縁層１６を構成する金属の酸化物とが同一種類の金属を含む酸化物となる。そして、絶縁層１６と内部電極層１２の表面とで同一種類の金属を含む酸化物が含まれることにより、絶縁層１６と内部電極層１２との接着性が向上し、たわみ強度が著しく向上すると推察される。
【００４１】
内部電極層１２における金属Ｍの含有率には特に制限はないが、金属Ｍが内部電極層１２の主成分であることが好ましい。具体的には、内部電極層１２に含まれる金属全体に占める金属Ｍの割合が６０ｗｔ％以上であることが好ましく、９０ｗｔ％以上であることが特に好ましい。
【００４２】
絶縁層１６を構成するセラミック成分に含まれるＭの酸化物の含有率には特に制限はないが、絶縁層１６全体を１００ｗｔ％とする場合に、０．１０〜２０ｗｔ％であることが好ましく、０．１０〜１０ｗｔ％であることがさらに好ましく、０．２０〜１０ｗｔ％であることが最も好ましい。Ｍの酸化物の含有量が上記範囲内である場合には、特にたわみ強度が向上しやすい。
【００４３】
金属Ｍの種類には特に制限はないが、Ｎｉ，ＡｇおよびＣｕから選択されることが好ましく、金属ＭがＮｉであることが特に好ましい。また、金属ＭがＮｉである場合にはＭの酸化物はＮｉＯであることが好ましい。金属ＭがＡｇである場合には、Ｍの酸化物はＡｇ２Ｏであることが好ましい。金属ＭがＣｕである場合には、Ｍの酸化物はＣｕＯであることが好ましい。上記の場合には、特に内部電極と絶縁層との接着性が向上したわみ強度が向上する。
【００４４】
また、クラック防止の観点からは、絶縁層１６を構成するセラミック成分として、Ａｌ，Ｚｒ，Ｔｉ，Ｃｅ，Ｆｅ，Ｍｎ，Ｃｕ，ＣｏおよびＺｎから選択される少なくとも１種の元素を含む酸化物を含むことが好ましい。絶縁層１６の後述するギャップ部内部からのクラック発生を抑制することができる。クラックの発生を抑制できる理由は不明であるが、Ａｌ，Ｚｒ，Ｔｉ，Ｃｅ，Ｆｅ，Ｍｎ，Ｃｕ，ＣｏおよびＺｎから選択される少なくとも１種の元素を含む酸化物とガラスとの反応性が比較的ゆるやかであるためであると本発明者らは考えている。さらに、Ａｌ，Ｚｒ，Ｔｉ，Ｃｅ，Ｆｅ，Ｍｎ，Ｃｕ，ＣｏおよびＺｎから選択される少なくとも１種の元素を含む酸化物を含むことで、たわみ応力およびたわみ強度も向上させることができる。
【００４５】
また、クラック防止の観点からは、Ｃｕ，Ｃｏ，Ｃｅ，Ｍｎ，Ａｌ，ＺｒおよびＴｉから選択される少なくとも１種の元素を含む酸化物を含むことがより好ましく、ＣｕおよびＣｏから選択される少なくとも１種の元素を含む酸化物を含むことがさらに好ましい。ＣｕおよびＣｏから選択される少なくとも１種の元素を含む酸化物を含む場合には、他の元素の酸化物のみを用いる場合と比較して、素地まで達するクラックの防止率をさらに向上させることができる。
【００４６】
絶縁層１６を構成するガラス成分には特に制限はないが、ガラス成分全体を１００ｗｔ％としてＳｉＯ２を３５〜７５ｗｔ％含むことが好ましい。
【００４７】
絶縁層１６を構成するガラス成分におけるＳｉＯ２の含有量を３５ｗｔ％以上とすることにより、耐めっき性が向上する。また、ＳｉＯ２の含有量を７５ｗｔ％以下とすることにより、絶縁層１６内部におけるクラックの発生を抑制しやすくなる。ＳｉＯ２の含有量を７５ｗｔ％以下とすることでクラックの発生を抑制しやすくなる理由は不明であるが、ＳｉＯ２の含有量を７５％超とすると絶縁層１６の脆性が高くなる傾向にあるためであると本発明者らは考えている。
【００４８】
絶縁層１６はガラス成分全体を１００ｗｔ％としてアルカリ金属成分を１０〜３５ｗｔ％含むことが好ましい。なお、アルカリ金属成分にはアルカリ金属単体およびアルカリ金属を含む化合物が含まれる。アルカリ金属を含む化合物としては、例えばＮａ２Ｏ、Ｋ２Ｏ、Ｌｉ２Ｏなどのアルカリ金属酸化物が挙げられる。
【００４９】
絶縁層１６を構成するガラス成分におけるアルカリ金属の含有量を１０ｗｔ％以上とすることにより、チップのたわみ強度が向上する。チップのたわみ強度が向上する理由は不明であるが、ガラス成分の軟化点が低下し、セラミック成分と適度に反応しやすくなることで絶縁層１６に圧縮応力がかかりやすくなるためであると本発明者らは考えている。また、アルカリ金属の含有量を３５ｗｔ％以下とすることにより、ガラス成分の電気抵抗率が向上し、耐圧値を向上させることができる。
【００５０】
絶縁層１６を構成するガラス成分全体を１００ｗｔ％としてＢａＯを１０〜５０ｗｔ％含むことが好ましい        
【００５１】
絶縁層１６を構成するガラス成分におけるＢａＯの含有量を１０ｗｔ％以上とすることにより、耐めっき性が向上する傾向がある。また、ＢａＯの含有量を５０ｗｔ％以下とすることにより、耐めっき性が向上する傾向がある。
【００５２】
絶縁層１６を構成するガラス成分全体を１００ｗｔ％としてＡｌ２Ｏ３を１〜１０ｗｔ％含むことが好ましい。      
【００５３】
絶縁層１６を構成するガラス成分におけるＡｌ２Ｏ３の含有量を１ｗｔ％以上１０ｗｔ％以下とすることにより、耐めっき性が向上する。
【００５４】
絶縁層１６を構成するガラス成分としてその他の化合物を含んでもよい。例えばＣａＯ、ＳｒＯ、Ｂ２Ｏ３が挙げられる。その他の化合物の含有量には特に制限はない。
【００５５】
外部電極６，８の材質は特に限定されないが、Ｎｉ、Ｐｄ、Ａｇ、Ａｕ、Ｃｕ、Ｐｔ、Ｒｈ、Ｒｕ、Ｉｒ等の少なくとも１種、またはそれらの合金を用いることができる。通常は、Ｃｕ、Ｃｕ合金、ＮｉまたはＮｉ合金等や、Ａｇ、Ａｇ−Ｐｄ合金、Ｉｎ−Ｇａ合金等が使用される。
【００５６】
なお、図１において、Ｘ軸、Ｙ軸およびＺ軸は、相互に垂直であり、Ｚ軸が、内側誘電体層１０および内部電極層１２の積層方向に一致し、Ｙ軸が、引出領域１５Ａ，１５Ｂ（引出部１２Ａ，１２Ｂ）が形成される方向に一致する。
【００５７】
素子本体３の形状やサイズは、目的や用途に応じて適宜決定すればよいが、Ｘ軸方向の幅Ｗ０は０．１ｍｍ〜１．６ｍｍ、Ｙ軸方向の長さＬ０は０．２ｍｍ〜３．２ｍｍ、Ｚ軸方向の高さＨ０は０．１ｍｍ〜１．６ｍｍであることが好ましい。
【００５８】
本実施形態では、図２に示すように、絶縁層１６のうち、セラミック焼結体４の幅方向（Ｘ軸方向）に沿って、素子本体３のＸ軸方向の端面から絶縁層１６の外面までの区間をギャップ部としている。
【００５９】
本実施形態では、ギャップ部のＸ軸方向の幅Ｗｇａｐは、セラミック焼結体４の幅方向（Ｘ軸方向）に沿って、素子本体３のＸ軸方向の端面から絶縁層１６のＸ軸方向の端面までの寸法に一致するが、幅Ｗｇａｐは、Ｚ軸方向に沿って均一である必要はなく、多少変動していても良い。幅Ｗｇａｐは、好ましくは、０．５〜３０μｍであり、素子本体３の幅Ｗ０に比較すれば、きわめて小さい。
【００６０】
Ｗｇａｐを上記の範囲内とすることで、クラックが発生しにくくなると共に、セラミック焼結体４がより小型化されても、静電容量の低下が少ない。
【００６１】
本実施形態では、図２に示すように、絶縁層１６のＺ軸方向の両端部では、素子本体３のＺ軸方向の両端面のＸ軸方向端部を覆う被覆部１６ａが絶縁層１６に一体的に形成してある。素子本体３のＸ軸方向の両端面からの被覆部１６のＸ軸方向のそれぞれの幅Ｗ１は、０以上であり、最大で、幅Ｗ０の１／２である。また、幅Ｗ１／Ｗ０は、好ましくは１／１００〜１／１０である。Ｗ１／Ｗ０を上記の範囲にすることで、高いシール性を保ちつつ、耐熱衝撃性を高めることができる。
【００６２】
なお、セラミック焼結体４のＸ軸方向の両側の幅Ｗｇａｐは相互に同じでも異なっていてもよい。また、セラミック焼結体４のＸ軸方向の両側の幅Ｗ１も相互に同じでも異なっていてもよい。また、絶縁層１６は、図１に示す素子本体３のＹ軸方向の両端面は覆っていないことが好ましい。素子本体３のＹ軸方向の両端面には、外部電極６，８が形成されて内部電極１２と接続される必要があるからである。外部電極６，８は、図２に示す被覆部１６ａのＹ軸方向の端部を一部覆っても良く、また、絶縁層１６のＹ軸方向の端部を一部覆っても良い。
【００６３】
内側誘電体層１０の厚みｔｄと内部電極層１２の厚みｔｅの比は、特に限定されないが、ｔｄ／ｔｅが２〜０．５であることが好ましい。また、外装領域１１の厚みｔｏと素子本体３の高さＨ０の比は、特に限定されないが、ｔｏ／Ｈ０が０．０１〜０．０５であることが好ましい。
【００６４】
また本実施形態では、図３に示すように、積層方向（Ｚ軸方向）に隣接する内側誘電体層１０で挟まれる内部電極層１２のＸ軸方向端部（内部電極層端部１２ａ）は、素子本体３のＸ軸方向端面、すなわち、内側誘電体層１０のＸ軸方向端部（内側誘電体層端部１０ａ）からＸ軸方向に沿って内側に引き込み距離ｄで凹んでいる。
【００６５】
内部電極層端部１２ａの凹みは、例えば、内部電極層１２を形成する材料と内側誘電体層１０を形成する材料との焼結収縮率の違いによって形成される。また、絶縁層１６を形成する前の素子本体３のＸ軸方向の端面を、バレル研磨などで研磨することによっても、内部電極層端部１２ａの引き込み距離ｄを調整できる。
【００６６】
なお、内側誘電体層端部１０ａおよび内部電極層端部１２ａは凹凸がある場合があるため、内側誘電体層端部１０ａの最も外側の部分および内部電極層端部１２ａの最も外側の部分を基準とする。すなわち、内側誘電体層端部１０ａのＸ軸方向の最も外側の部分から内部電極層端部１２ａのＸ軸方向の最も外側の部分までの距離を引き込み距離ｄとする。
【００６７】
本実施形態では、絶縁層１６が全ての内部電極層１２の内側に入り込んでいる必要はなく、素子本体３のＸ軸方向の端面において一部の内部電極層１２が露出していてもよい。
【００６８】
ここで、本実施形態では、全ての内部電極層端部１２ａについて引き込み距離ｄを測定した場合において、ｄが１μｍ以上である内部電極層端部１２ａの割合を内部電極凹み率とする。
【００６９】
本実施形態では、内部電極凹み率が５％以上であることが好ましい。内部電極凹み率が５％以上である場合には、絶縁層１６のガラス成分が内部電極層１２に入り込むことにより、絶縁層１６と素子本体３との接着性が向上し、たわみ強度がさらに向上する。
【００７０】
積層セラミックコンデンサの製造方法
次に、本発明の一実施形態としての積層セラミックコンデンサ２の製造方法について具体的に説明する。
【００７１】
まず、焼成後に図１に示す内側誘電体層１０を構成することになる内側グリーンシートおよび外側誘電体層を構成することとなる外側グリーンシートを製造するために、内側グリーンシート用ペーストおよび外側グリーンシート用ペーストを準備する。
【００７２】
内側グリーンシート用ペーストおよび外側グリーンシート用ペーストは、通常、セラミック粉末と有機ビヒクルとを混練して得られた有機溶剤系ペースト、または水系ペーストで構成される。
【００７３】
セラミック粉末の原料としては、複合酸化物や酸化物となる各種化合物、たとえば炭酸塩、硝酸塩、水酸化物、有機金属化合物などから適宜選択され、混合して用いることができる。セラミック粉末の原料は、本実施形態では、平均粒子径が０．４５μｍ以下、好ましくは０．１〜０．３μｍ程度の粉体として用いられる。なお、内側グリーンシートをきわめて薄いものとするためには、グリーンシート厚みよりも細かい粉体を使用することが望ましい。
【００７４】
有機ビヒクルとは、バインダを有機溶剤中に溶解したものである。有機ビヒクルに用いるバインダは特に限定されず、エチルセルロース、ポリビニルブチラール等の通常の各種バインダから適宜選択すればよい。用いる有機溶剤も特に限定されず、アセトン、トルエン等の各種有機溶剤から適宜選択すればよい。
【００７５】
また、グリーンシート用ペースト中には、必要に応じて、各種分散剤、可塑剤、誘電体、副成分化合物、ガラスフリット、絶縁体などから選択される添加物が含有されていてもよい。
【００７６】
可塑剤としては、フタル酸ジオクチルやフタル酸ベンジルブチルなどのフタル酸エステル、アジピン酸、燐酸エステル、グリコール類などが例示される。
【００７７】
なお、内側グリーンシート用ペーストと外側グリーンシート用ペーストとでは同一のグリーンシート用ペーストを用いても良く、異なるグリーンシート用ペーストを用いてもよい。
【００７８】
次に、焼成後に図１に示す内部電極層１２を構成することになる内部電極パターン層を製造するために、内部電極層用ペーストを準備する。内部電極層用ペーストは、上記した各種導電性金属や合金からなる導電材と、上記した有機ビヒクルとを混練して調製する。
【００７９】
焼成後に図１に示す外部電極６，８を構成することになる外部電極用ペーストは、上記した内部電極層用ペーストと同様にして調製すればよい。
【００８０】
上記にて調製した内側グリーンシート用ペーストおよび内部電極層用ペーストを使用して、内側グリーンシートと、内部電極パターン層と、を交互に積層し、内部積層体を製造する。そして、内部積層体を製造した後に、外側グリーンシート用ペーストを使用して、外側グリーンシートを形成し、積層方向に加圧してグリーン積層体を得る。
【００８１】
内部電極パターン層の形成方法は、特に限定されない。上記のように内部電極層用ペーストを使用して、印刷法または転写法で形成してもよく、内部電極層用ペーストを用いず、蒸着またはスパッタリングなどの薄膜形成方法により形成されていてもよい。
【００８２】
なお、グリーン積層体の製造方法としては、上記の他、外側グリーンシートに直接内側グリーンシートと内部電極パターン層とを交互に所定数積層して、積層方向に加圧してグリーン積層体を得てもよい。
【００８３】
次に、グリーン積層体を切断してグリーンチップを得る。
【００８４】
グリーンチップは、固化乾燥により可塑剤が除去され固化される。固化乾燥後のグリーンチップは、メディアおよび研磨液とともに、バレル容器内に投入され、水平遠心バレル機などにより、バレル研磨される。バレル研磨後のグリーンチップは、水で洗浄され、乾燥される。乾燥後のグリーンチップに対して、脱バインダ工程、焼成工程、必要に応じて行われるアニール工程を行うことにより、素子本体３が得られる。
【００８５】
脱バインダ工程、焼成工程およびアニール工程は、連続して行なっても、独立して行なってもよい。
【００８６】
上記のようにして得られた素子本体３のＹ軸方向の両端面とＺ軸方向の両端面に、例えばバレル研磨やサンドブラストなどにより端面研磨を施してもよい。  端面研磨の条件を変化させることで、Ｎｉ凹み率を適宜制御できる。
【００８７】
次に、上記素子本体３のＸ軸方向の両端面に、絶縁層用ペーストを塗布し、焼付けることにより、絶縁層１６を形成し、図１および図２に示すセラミック焼結体４を得る。この絶縁層用ペーストは、例えば上記したガラス原料と、セラミックフィラーと、エチルセルロースを主成分とするバインダと分散媒であるターピネオールおよびアセトンとをミキサーで混練して得られる。
【００８８】
素子本体３への絶縁層用ペーストの塗布方法は特に限定されず、例えば、ディップ、印刷、塗布、蒸着、噴霧等の方法が挙げられる。
【００８９】
絶縁層用ペーストが塗布された素子本体３の焼き付け条件は特に限定されず、例えば、加湿Ｎ２または乾燥Ｎ２の雰囲気において、７００℃〜１３００℃、０．１時間〜３時間保持し、焼き付けられる。
【００９０】
上記のようにして得られたセラミック焼結体４のＹ軸方向の両端面とＺ軸方向の両端面に、例えばバレル研磨やサンドブラストなどにより端面研磨を施してもよい。
【００９１】
次に、絶縁層１６が焼き付けられたセラミック焼結体のＹ軸方向の両端面に、外部電極用ペーストを塗布して焼成し、外部電極６，８を形成する。外部電極６，８の形成については、絶縁層１６の形成に先立ち行っても良く、絶縁層１６の形成後に行っても良く、絶縁層１６の形成と同時に行ってもよい。
【００９２】
また、外部電極６，８の形成方法についても特に限定されず、外部電極用ペーストの塗布・焼付け、めっき、蒸着、スパッタリングなどの適宜の方法を用いることができる。
【００９３】
そして、必要に応じ、外部電極６，８表面に、めっき等により被覆層を形成する。
【００９４】
このようにして製造された本実施形態の積層セラミックコンデンサ２は、ハンダ付等によりプリント基板上などに実装され、各種電子機器等に使用される。
【００９５】
本実施形態では、焼成後の素子本体３に絶縁層用ペーストを焼き付けることにより、素子本体３に絶縁層１６を形成する。この方法を採ることにより、耐湿性を良好にし、熱衝撃や物理的な衝撃などの外部環境変化に対する耐久性を向上させることができる。
【００９６】
以上、本発明の実施形態について説明してきたが、本発明は、上述した実施形態に何等限定されるものではなく、本発明の要旨を逸脱しない範囲内において種々に改変することができる。
【００９７】
また、本発明の積層電子部品は、積層セラミックコンデンサに限らず、その他の積層電子部品に適用することが可能である。その他の積層電子部品としては、誘電体層が内部電極を介して積層される全ての電子部品であり、たとえばバンドパスフィルタ、インダクタ、積層三端子フィルタ、圧電素子、ＰＴＣサーミスタ、ＮＴＣサーミスタ、バリスタなどが例示される。
【実施例】
【００９８】
以下、本発明を、さらに詳細な実施例に基づき説明するが、本発明は、これら実施例に限定されない。
【００９９】
まず、誘電体材料の主成分としてＢａＴｉＯ３粉末：１００質量部と、副成分としてＳｉＯ２：０．５質量部、Ｙ２Ｏ３：０．８質量部、ＭｇＯ：０．５質量部、ＭｎＯ：１．０質量部をそれぞれ準備した。
【０１００】
次に、上記で準備したＢａＴｉＯ３粉末１００質量部と副成分の原料とをボールミルで１５時間湿式粉砕し、乾燥して誘電体材料の原料（誘電体原料）を得た。
【０１０１】
次いで、得られた誘電体原料：１００質量部と、ポリビニルブチラール樹脂：１０質量部と、可塑剤としてのジオクチルフタレート（ＤＯＰ）：５質量部と、溶媒としてのアルコール：１００質量部とをボールミルで混合してペースト化し、グリーンシート用ペーストを得た。
【０１０２】
また、内部電極がＮｉのみからなる場合には、Ｎｉ粒子：４４．６質量部と、テルピネオール：５２質量部と、エチルセルロース：３質量部と、ベンゾトリアゾール：０．４質量部とを、３本ロールにより混練し、スラリー化して内部電極層用ペーストを作製した。
【０１０３】
内部電極がＡｇのみからなる場合には、Ａｇ粒子４５質量部と、テルピネオール：３０質量部と、エチルセルロース：１５質量部と、ベンゾトリアゾール：１０質量部とを、３本ロールにより混練し、スラリー化して内部電極層用ペーストを作製した。
【０１０４】
内部電極がＣｕのみからなる場合には、Ｃｕ粒子：４５質量部と、テルピネオール：３０質量部と、エチルセルロース：１５質量部と、ベンゾトリアゾール：１０質量部とを、３本ロールにより混練し、スラリー化して内部電極層用ペーストを作製した。
【０１０５】
上記にて作製したグリーンシート用ペーストを用いて、ＰＥＴフィルム上に、内側グリーンシートを形成した。次いで、この上に内部電極層用ペーストを用いて、内部電極パターン層を形成し、内部電極パターン層を有する内側グリーンシートを得た。
【０１０６】
内部電極パターン層を有する内側グリーンシートを積層して、内部積層体を製造した後に、内部積層体の上下にグリーンシート用ペーストを使用して、適宜の枚数の外側グリーンシートを形成し、積層方向に加圧してグリーン積層体を得た。
【０１０７】
次に、グリーン積層体を切断してグリーンチップを得た。
【０１０８】
次に、得られたグリーンチップについて、脱バインダ処理、焼成およびアニールを下記条件にて行って、素子本体３を得た。
【０１０９】
脱バインダ処理条件は、昇温速度：２５℃／時間、保持温度：２３５℃、保持時間：８時間、雰囲気：空気中とした。
【０１１０】
焼成条件は、昇温速度：６００〜１０００℃／時間、保持温度：１１００〜１１５０℃とし、保持時間を１時間とした。降温速度は２００℃／時間とした。なお、雰囲気ガスは、加湿したＮ２＋Ｈ２混合ガスとし、酸素分圧が１０−１２ＭＰａとなるようにした。
【０１１１】
アニール条件は、昇温速度：２００℃／時間、保持温度：１０５０℃、保持時間：３時間、降温速度：２００℃／時間、雰囲気ガス：加湿したＮ２ガス（酸素分圧：１０−７ＭＰａ）とした。
【０１１２】
なお、焼成およびアニールの際の雰囲気ガスの加湿には、ウェッターを使用した。
【０１１３】
次に、表１および表２に示される組成のガラス成分を有するガラス粉末と、セラミックフィラー成分を有するセラミックフィラーと、エチルセルロースを主成分とするバインダと、分散媒であるターピネオールおよびアセトンと、をミキサーで混練し、絶縁層用ペーストを調製した。なお、表１および表２に示す数値は重量％である。
【０１１４】
素子本体３のＸ軸方向の端面について、エッチング液により端面研磨を施した。具体的には、塩化鉄水溶液を用いて、０．０５〜０．３時間、端面研磨を施した。端面研磨の条件を変化させることで、Ｎｉ凹み率を変化させた。端面研磨後に絶縁層用ペーストを塗布し、乾燥Ｎ２の雰囲気において、１０００℃、２時間保持し、焼き付けることにより、素子本体３に絶縁層１６を形成してセラミック焼結体４を得た。絶縁層１６のギャップ部の厚さが１０〜３０μｍとなるようにした。
【０１１５】
次に、セラミック焼結体４に外部電極６，８を形成してコンデンサ試料（積層セラミックコンデンサ２）を得た。得られたコンデンサ試料等を下記の方法で評価した。
【０１１６】
＜セラミック成分の含有率＞
セラミック成分の含有率は、絶縁層１６に対してＳＥＭ−ＥＤＸ装置を用いて分析することにより算出した。分析方法は、具体的には、まずコンデンサ試料に対し、図１のII‐II線に沿う断面（素子本体３の端部からＹ軸方向に長さ（Ｌ０／２）の地点）まで研磨する。次に、Ｚ軸方向には（Ｈ０／２）の位置が中心となるようにして１５μｍ×５μｍの測定領域を絶縁層１６内部に設定する。さらに、前記測定領域を中心としてＺ軸方向の前後それぞれに前記測定領域と接しないように２つの１５μｍ×５μｍの測定領域を絶縁層１６内部に設定する。このときＸ軸方向の位置は特に指定しないが誘電体層の成分を検出してしまい精確な面分析ができるように図２の絶縁層１６と内側誘電体層１０との境界に接していないことが望ましい。合計３つの測定領域について、ＳＥＭ−ＥＤＸ装置を用いて面分析を行い、その結果のうち各測定領域におけるセラミック成分の含有率を測定し、平均値を算出する。なお、ガラス成分とセラミック成分が重複する場合は、ガラス成分の中で最も検出精度の高い元素（例えば、ＳｉＯ２成分）をガラス成分の基準としてガラス成分含有率を算出することでセラミック成分の組成含有率を得た。なお、絶縁層１６の厚みが５μｍ未満である場合には、各測定領域のＸ軸方向の長さを絶縁層１６の厚みと同一とする。Ｚ軸方向の長さは１５μｍのままとする。結果を表に示す。
【０１１７】
＜Ｎｉ凹み率＞
Ｎｉ凹み率は、前記絶縁層１６が備えられている面に存在する前記内部電極層の端部近傍であり、前記誘電体層の端部近傍である部分を観察することにより算出した。具体的には、まずコンデンサ試料に対し、図１のII‐II線に沿う断面（素子本体３の端部からＹ軸方向に長さ（Ｌ０／２）の地点）まで研磨した。次に、当該断面における前記内部電極層の端部近傍であり、前記誘電体層の端部近傍である部分を観察した。
【０１１８】
前記観察部分の概略図である図３における各内部電極層の端部における絶縁層の引き込み距離ｄを顕微鏡等により測定し、全ての内部電極層の端部に対して、ｄが１μｍ以上である内部電極層の端部の割合をＮｉ凹み率とした。
【０１１９】
＜たわみ試験＞  
図４に示すように、コンデンサ試料１０２の外部電極を、試験用基板１０４のパッド部にはんだ付けにより実装した。試験用基板１０４の材質は、ガラス布基材エポキシ樹脂製であった。試験用基板１０４のサイズは、Ｘ軸方向の幅４０ｍｍ、Ｙ軸方向の長さ１００ｍｍ、厚み０．８ｍｍであった。
【０１２０】
上記の試験用基板１０４を、図４に示す装置１２４に配置し、加圧部１２０で試験用基板１０４を破壊するまで加圧し、試験用基板１０４を破壊した時点におけるたわみ量を測定した。試験用基板１０個のたわみ量の平均を平均たわみ値とした。平均たわみ値が８ｍｍ以上の場合を良好とし、１２ｍｍ以上の場合をさらに良好とし、１５ｍｍ以上の場合を最も良好とした。結果を表に示す。表では、平均たわみ値が８ｍｍ未満の場合を×、８ｍｍ以上１２ｍｍ未満の場合を◎、１２ｍｍ以上１５ｍｍ未満の場合を◎◎、１５ｍｍ以上の場合を◎◎◎とした。なお、本実施例に係るコンデンサ試料１０２の内部構造は、図１に示す積層セラミックコンデンサ２と同様である。
【０１２１】
＜耐めっき性試験後のガラスの重量変化＞
各コンデンサ試料２を構成するセラミック基板に前記絶縁層用ペーストを塗布して焼き付けた。セラミック基板上のガラス表面積は１ｃｍ２であった。このガラス基板をｐＨが３の水溶液に６０時間、室温にて浸漬した。そして、ガラスを焼き付けたセラミック基板における浸漬前後の重量変化を算出した。その結果を表に示した。本実施例では、耐めっき性試験後のガラスの重量減少量の好ましい範囲を３ｍｇ未満とし、より好ましい範囲を１ｍｇ未満とした。結果を表に示す。表では、耐めっき性試験後のガラスの重量減少率が１ｍｇ未満の場合に耐めっき性を◎、１ｍｇ以上３ｍｇ未満の場合に耐めっき性を○と記している。本実施例および比較例では、ガラスの重量減少量が３ｍｇ以上とはならなかった。
【０１２２】
【表１】
2018098386.tif 000003
【０１２３】
【表２】
2018098386.tif 000004
【０１２４】
表１の実施例および比較例は、ガラス成分を用いなかった試料番号４４を除いて、全てガラス成分を同一とした。
【０１２５】
試料番号１〜１６は、内部電極にＮｉを用い、フィラー成分としてＮｉＯを用いた。そして、フィラー成分の含有率および端面研磨条件を適宜変化させた。実施例１〜１３はガラス成分の入りこみ距離ｄが１μｍ以上にならないように端面研磨条件を制御している。また、実施例１４〜１６はフィラー成分の含有率および端面研磨条件を変化させることでＮｉ凹み率を変化させている。
【０１２６】
試料番号１７〜２６は、内部電極にＡｇを用い、フィラー成分としてＡｇ２Ｏを用いた。そして、フィラー成分の含有率および端面研磨条件を適宜変化させた。実施例１７〜２３はガラス成分の入りこみ距離ｄが１μｍ以上にならないように端面研磨条件を制御している。また、実施例２４〜２６はフィラー成分の含有率および端面研磨条件を変化させることでＮｉ凹み率を変化させている。
【０１２７】
試料番号２７〜３５は、内部電極にＣｕを用い、フィラー成分としてＣｕＯを用いた。そして、フィラー成分の含有率および端面研磨条件を適宜変化させた。実施例２７〜３２はガラス成分の入りこみ距離ｄが１μｍ以上にならないように端面研磨条件を制御している。また、実施例３３〜３５はフィラー成分の含有率および端面研磨条件を変化させることでＮｉ凹み率を変化させている。
【０１２８】
試料番号３６〜４５は内部電極にＮｉを用いた。ここで、試料番号３６〜４１は、フィラー成分としてＮｉＯ以外の金属酸化物を用いた。試料番号４２は、セラミックフィラーの代わりに金属粒子（Ｆｅ粒子）を用いた。試料番号４３は、セラミックフィラーの代わりに耐熱樹脂粒子を用いた。耐熱樹脂としてはポリイミド樹脂を用いた。試料番号４４は、絶縁層１６をチタン酸バリウム（非ガラス）のみで構成した。試料番号４５は、セラミックフィラーを用いなかった。
【０１２９】
表１より、内部電極に用いられる金属と、フィラー成分に含まれる金属酸化物中の金属とで種類が同一である場合には、平均たわみ値が８ｍｍ以上となり、たわみ強度試験の結果が良好となった。さらに、フィラー成分の含有率が０．１〜２０ｗｔ％である場合には、平均たわみ値が１２ｍｍ以上となり、たわみ強度試験の結果がより良好となった。さらに、フィラー成分の含有率が０．１〜１０ｗｔ％である場合には、平均たわみ値が１５ｍｍ以上となり、たわみ強度試験の結果がさらに良好となった。
【０１３０】
さらに、Ｎｉ凹み率が５％以上である実施例は、同等程度のフィラー成分含有率でありＮｉ凹み率０％である実施例と比較して平均たわみ値がより良好となった。
【０１３１】
これに対し、内部電極に用いられる金属元素と、フィラー成分に含まれる金属酸化物中の金属元素とで種類が異なる場合や、フィラー成分として金属酸化物を用いない場合には、全て平均たわみ値が８ｍｍ未満となり、たわみ強度試験の結果が不十分となった。
【０１３２】
表２の試料番号４６〜６１は、内部電極をＮｉに、フィラー成分の種類をＮｉＯに、含有率を５ｗｔ％に、Ｎｉ凹み率を０％に、それぞれ固定して、ガラス成分を変化させた実施例である。ガラス成分の変化に関わらず、全ての実施例で平均たわみ値が１５ｍｍ以上となり、たわみ強度試験の結果が非常に良好であった。
【符号の説明】
【０１３３】
２，１０２…  積層セラミックコンデンサ
３…  素子本体
４…  セラミック焼結体
６…  第１外部電極
８…  第２外部電極
１０…  内側誘電体層
１０ａ…  誘電体層端部
１１…  外装領域
１２…  内部電極層
１２ａ…  内部電極層端部
１２Ａ，１２Ｂ…  引出部
１３…  内装領域
１４…  容量領域
１５Ａ，１５Ｂ…引出領域
１６…  絶縁層
１６ａ…  被覆部
１０４…  基板
１０６…  加圧治具
１１４…  パッド部
１１８Ａ，１１８Ｂ…  試験端子
１２０…  加圧部
【図１】
2018098386.tif 000005
【図２】
2018098386.tif 000006
【図３】
2018098386.tif 000007
【図４】
2018098386.tif 000008